(57)【要約】【課題】アンチグレア面を有する物品において、映り込みを抑制する。【解決手段】物品は、１０３μｍ×１１８μｍの寸法に区画した隣り合う６個のエリアの表面形状の測定において、各エリアの算術平均高さＳａの平均値が２０ｎｍ以上のアンチグレア面Ｓ１を有する。物品のアンチグレア面Ｓ１は、１０３μｍ×１１８μｍの寸法に区画した隣り合う６個のエリアの表面形状の測定において、各エリアの算術平均高さＳａの平均値及び標準偏差から求められる変動係数ＣＶ１が０．０２０以上となる表面形状を有する。【選択図】図２
2019184709.tif 000002
【特許請求の範囲】
【請求項１】
アンチグレア面を有する物品であって、
前記アンチグレア面は、
１０３μｍ×１１８μｍの寸法に区画した隣り合う６個のエリアの表面形状の測定において、各エリアの算術平均高さＳａの平均値が２０ｎｍ以上であり、各エリアの算術平均高さＳａの平均値及び標準偏差から求められる変動係数ＣＶ１が０．０２０以上となる表面形状を有することを特徴とする物品。
【請求項２】
前記物品は、光透過性を有し、
前記アンチグレア面は、
６４μｍ×６４μｍの寸法に区画した隣り合う１２個のエリアの表面形状の測定において、各エリアの算術平均高さＳａの平均値が２０ｎｍ以上であり、各エリアの算術平均高さＳａの平均値及び標準偏差から求められる変動係数ＣＶ２が０．０９０未満となる表面形状を有することを特徴とする請求項１に記載の物品。
【請求項３】
前記変動係数ＣＶ２に対する前記変動係数ＣＶ１の比率（比率＝ＣＶ１／ＣＶ２）が０．２００以上であることを特徴とする請求項２に記載の物品。
【請求項４】
ガラス基材と、前記ガラス基材に設けられたアンチグレア層とを有することを特徴とする請求項１から請求項３のいずれか一項に記載の物品。
【請求項５】
前記アンチグレア面にさらに反射防止層が設けられていることを特徴とする請求項１から請求項４のいずれか一項に記載の物品。
【請求項６】
前記反射防止層上にさらに防汚層が設けられていることを特徴とする請求項５に記載の物品。
【発明の詳細な説明】
【技術分野】
【０００１】
本発明は、アンチグレア面を有する物品に関する。
【背景技術】
【０００２】
例えば、表示装置に用いられる透明物品の視認側となる主面をアンチグレア面から構成することで、表示の視認性を向上させる技術が知られている。特許文献１には、透明ガラス板の表面粗さ（ＲＭＳ表面粗さ）を特定の範囲に設定することにより、スパークル（スパークル現象によるぎらつき）を抑える技術が開示されている。
【先行技術文献】
【特許文献】
【０００３】
【特許文献１】国際公開第２０１２／１１８５９４号
【発明の概要】
【発明が解決しようとする課題】
【０００４】
上記のようにアンチグレア面を有する物品において、映り込みを抑制するという観点で未だ改善の余地がある。
本発明の目的は、映り込みを抑制することのできる物品を提供することにある。
【課題を解決するための手段】
【０００５】
上記課題を解決する物品は、アンチグレア面を有する物品であって、前記アンチグレア面は、１０３μｍ×１１８μｍの寸法に区画した隣り合う６個のエリアの表面形状の測定において、各エリアの算術平均高さＳａの平均値が２０ｎｍ以上であり、各エリアの算術平均高さＳａの平均値及び標準偏差から求められる変動係数ＣＶ１が０．０２０以上となる表面形状を有する。
【０００６】
上記物品は、光透過性を有し、前記アンチグレア面は、６４μｍ×６４μｍの寸法に区画した隣り合う１２個のエリアの表面形状の測定において、各エリアの算術平均高さＳａの平均値が２０ｎｍ以上であり、各エリアの算術平均高さＳａの平均値及び標準偏差から求められる変動係数ＣＶ２が０．０９０未満となる表面形状を有することが好ましい。
【０００７】
上記物品において、前記変動係数ＣＶ２に対する前記変動係数ＣＶ１の比率（比率＝ＣＶ１／ＣＶ２）は、例えば０．２００以上であることが好ましい。
上記物品は、ガラス基材と、前記ガラス基材に設けられたアンチグレア層とを有することが好ましい。
【０００８】
上記物品において、前記アンチグレア面にさらに反射防止層が設けられていてもよい。
上記物品において、前記反射防止層上にさらに防汚層が設けられていてもよい。
【発明の効果】
【０００９】
本発明によれば、アンチグレア面を有する物品において、映り込みを抑制することができる。
【図面の簡単な説明】
【００１０】
【図１】実施形態におけるアンチグレア面を有する物品を示す概略図である。
【図２】変動係数ＣＶ１の算出を説明する説明図である。
【図３】変動係数ＣＶ２の算出を説明する説明図である。
【図４】スパークル値の測定方法を説明する説明図である。
【図５】サンプルＡの正反射ピーク値（Ｒｓｐｅｃ）とサンプルＢの正反射ピーク値（Ｒｓｐｅｃ）との関係を示すグラフである。
【図６】サンプルＡのスパークル値（Ｓ値）とサンプルＢのスパークル値（Ｓ値）との関係を示すグラフである。
【図７】サンプルＡの解像度とサンプルＢの解像度との関係を示すグラフである。
【発明を実施するための形態】
【００１１】
以下、アンチグレア面を有する物品の実施形態について図面を参照して説明する。なお、図面では、説明の便宜上、構成の一部を誇張して示す場合がある。また、各部分の寸法比率についても、実際と異なる場合がある。
【００１２】
図１に示すように、物品１０は、基材１１と、基材１１の両主面のうち、一方の主面に積層されたアンチグレア層１２とを備えている。基材１１の材質としては、例えば、ガラス、樹脂等が挙げられる。ガラスとしては、例えば、無アルカリガラス、ホウケイ酸ガラス、アルミノシリケートガラス、ソーダライムガラス等の公知のガラスを用いることができる。また、化学強化ガラス等の強化ガラスやＬＡＳ系結晶化ガラス等の結晶化ガラスを用いることもできる。樹脂としては、例えば、ポリメタクリル酸メチル等のアクリル系樹脂、ポリカーボネート樹脂、及びエポキシ樹脂が挙げられる。
【００１３】
基材１１は、ガラス基材であることが好ましく、強化ガラス基材であることがより好ましい。強化ガラスの中でも、化学強化ガラスを用いることが好ましく、そのガラス組成としては、アルミノシリケートガラスを用いることがより好ましい。アルミノシリケートガラスは、質量％で、ＳｉＯ２：５０〜８０％、Ａｌ２Ｏ３：５〜２５％、Ｂ２Ｏ３：０〜１５％、Ｎａ２Ｏ：１〜２０％、Ｋ２Ｏ：０〜１０％を含有することが好ましい。
【００１４】
基材１１としては、例えば、０．１〜５ｍｍの範囲内の厚さを有する板状の基材が用いられる。
アンチグレア層１２は、光を散乱させる凹凸構造のアンチグレア面Ｓ１を形成している。アンチグレア層１２は、ＳｉＯ２、Ａｌ２Ｏ３、ＺｒＯ２、及びＴｉＯ２から選ばれる少なくとも一種の酸化物により構成されることが好ましい。アンチグレア層１２の厚さは、例えば、４０〜５００ｎｍの範囲内であることが好ましい。
【００１５】
物品１０は、光非透過性を有していてもよいし、光透過性を有していてもよい。光非透過性を有する物品１０は、装飾部品や筐体等に用いることができる。光透過性を有する物品１０は、例えば、表示装置のカバー部材として好適に用いることができる。表示装置は、例えば、光源、液晶表示部等を備えている。表示装置は、タッチパネル機能を有するものであってもよい。光透過性を有する物品１０は、例えば、４００ｎｍ以上、７００ｎｍ以下の波長の光の平均透過率が８０％以上であることが好ましい。
【００１６】
図２に示すように、物品１０のアンチグレア面Ｓ１における、１０３μｍ×１１８μｍの寸法に区画した隣り合う６個のエリアの表面形状の測定において、各エリアの算術平均高さＳａの平均値は、２０ｎｍ以上であり、好ましくは４０ｎｍ以上であり、より好ましくは６０ｎｍ以上である。算術平均高さＳａは、ＩＳＯ２５１７８に準拠して測定することができる。
【００１７】
物品１０のアンチグレア面Ｓ１は、１０３μｍ×１１８μｍの寸法に区画した隣り合う６個のエリアの表面形状の測定において、各エリアの算術平均高さＳａの平均値及び標準偏差から求められる変動係数ＣＶ１が０．０２０以上となる表面形状を有している。
【００１８】
上記６個のエリアの算術平均高さＳａの平均値が２０ｎｍ以上であり、かつ上記６個のエリアの算術平均高さＳａから求められる変動係数ＣＶ１が０．０２０以上であることで、反射光成分が干渉により正反射方向で強めあってしまう原因となるアンチグレア面Ｓ１の表面構造の規則性が低減される。これにより、物品１０のアンチグレア面Ｓ１における映り込みを低減させることができる。
【００１９】
また、物品１０のアンチグレア面Ｓ１における、１０３μｍ×１１８μｍの寸法に区画した隣り合う６個のエリアの表面形状の測定において、各エリアの算術平均高さＳａの平均値は、３００ｎｍ以下が好ましく、より好ましくは２００ｎｍ以下であり、さらに好ましくは１５０ｎｍ以下である。上記６個のエリアの算術平均高さＳａの平均値が３００ｎｍ以下であることで、物品１０のアンチグレア面Ｓ１における解像度の低下を抑制することができる。
【００２０】
物品１０が光透過性を有する場合、図３に示すように、物品１０のアンチグレア面Ｓ１における、６４μｍ×６４μｍの寸法に区画した隣り合う１２個のエリアの表面形状の測定において、各エリアの算術平均高さＳａの平均値は、２０ｎｍ以上であることが好ましく、より好ましくは４０ｎｍ以上であり、さらに好ましくは６０ｎｍ以上である。
【００２１】
物品１０が光透過性を有する場合、物品１０のアンチグレア面Ｓ１は、６４μｍ×６４μｍの寸法に区画した隣り合う１２個のエリアの表面形状の測定において、各エリアの算術平均高さＳａの平均値及び標準偏差から求められる変動係数ＣＶ２が０．０９０未満となる表面形状を有することが好ましい。
【００２２】
上記１２個のエリアの算術平均高さＳａの平均値が２０ｎｍ以上であり、かつ上記１２個のエリアの算術平均高さＳａから求められる変動係数ＣＶ２が０．０９０未満の場合、スパークル（ぎらつき）を減らしたり、解像度の低下を抑制したりすることができる。
【００２３】
物品１０のアンチグレア面Ｓ１は、上記変動係数ＣＶ２に対する変動係数ＣＶ１の比率（比率＝ＣＶ１／ＣＶ２）が０．２００以上の表面を有することが好ましく、０．３００以上の表面を有することがより好ましい。
【００２４】
光透過性を有する物品１０のスパークル値（Ｓ値）は、０．０４以下であることが好ましく、０．０３以下であることがより好ましく、０．０２以下であることがさらに好ましい。
【００２５】
光透過性を有する物品１０の解像度は、０．４以上であることが好ましく、０．５以上であることがより好ましく、０．６以上であることがさらに好ましく、０．７以上であることがさらに好ましい。
【００２６】
次に、物品１０の製造方法について説明する。
物品１０の製造方法は、基材１１にアンチグレア層１２を積層する積層工程を備える。この積層工程は、アンチグレア層１２の前駆体を含有するコーティング剤を基材１１上に塗布した後、乾燥することでアンチグレア層１２を形成する形成工程を含む。積層工程は、形成工程を複数回繰り返してもよい。
【００２７】
形成工程において、基材１１上のコーティング剤の乾燥は、加熱乾燥であってもよいし、常温乾燥であってもよい。基材１１上のコーティング剤を乾燥する乾燥時間は、例えば、３０秒以上であることが好ましい。
【００２８】
コーティング剤を塗布する方法としては、公知のウェットコート法を用いることができる。ウェットコート法としては、例えば、スプレーコート法、スピンコート法、ディップコート法、ダイコート法、カーテンコート法、スクリーンコート法、インクジェット法、フローコート法、グラビアコート法、バーコート法、フレキソコート法、スリットコート法、及びロールコート法が挙げられる。これらの方法の中でも、アンチグレア面Ｓ１の凹凸を調整し易いという観点から、スプレーコート法が好ましい。
【００２９】
コーティング剤のスプレーコート法には、周知の２流体ノズルや１流体ノズル等のノズルを用いることができる。ノズルから噴射されるコーティング剤の液滴の粒径は、体積基準のメジアン径（Ｄｖ５０）で、例えば、０．１〜１００μｍであることが好ましい。液滴の粒径は、ノズルの種類、空気使用量、液量等によって調整することができる。
【００３０】
物品１０のアンチグレア面Ｓ１における上記変動係数ＣＶ１及び上記変動係数ＣＶ２は、後述する試験例で示すように、例えば、スプレーコーティングの雰囲気温度、雰囲気湿度、空気使用量等によって設定することができる。
【００３１】
例えば、スプレーコーティングの雰囲気湿度を高くすることで、上記変動係数ＣＶ１を大きくすることができる。スプレーコーティングの雰囲気湿度は、５０％を超えることが好ましい。
【００３２】
また、例えば、２流体ノズルの空気使用量を増加させることで、上記変動係数ＣＶ２を小さくすることができる。特に、多数の空気供給口を備えた多孔キャップ２流体スプレーノズルを用いて空気使用量を増加させることが好ましい。
【００３３】
コーティング剤に含有される前駆体としては、例えば、シリカ前駆体、アルミナ前駆体、ジルコニア前駆体、チタニア前駆体等の無機前駆体が挙げられる。前駆体は、反応性を制御し易いことから、シリカ前駆体を含むことが好ましい。シリカ前駆体としては、例えば、ケイ素原子に結合した炭化水素基及び加水分解性基を有するシラン化合物、シラン化合物の加水分解縮合物、並びにシラザン化合物が挙げられる。シリカ前駆体は、アンチグレア層１２におけるクラックの発生を抑えるという観点から、シラン化合物、及びシラン化合物の加水分解縮合物の少なくとも一方を含むことが好ましい。
【００３４】
シラン化合物は、ケイ素原子に結合した炭化水素基、及び加水分解性基を有する。炭化水素基は、炭素原子間に−Ｏ−、−Ｓ−、−ＣＯ−、及び−ＮＲ’−（Ｒ’は水素原子または１価の炭化水素基である。）から選ばれる１つ又は２つ以上を組み合わせた基を有していてもよい。
【００３５】
炭化水素基は、１つのケイ素原子に結合した１価の炭化水素基であってもよく、２つのケイ素原子に結合した２価の炭化水素基であってもよい。１価の炭化水素基としては、アルキル基、アルケニル基、アリール基等が挙げられる。２価の炭化水素基としては、アルキレン基、アルケニレン基、アリーレン基等が挙げられる。
【００３６】
加水分解性基としては、アルコキシ基、アシロキシ基、ケトオキシム基、アルケニルオキシ基、アミノ基、アミノキシ基、アミド基、イソシアネート基、ハロゲン原子等が挙げられ、シラン化合物の安定性と加水分解のしやすさとのバランスの点から、アルコキシ基、イソシアネート基、及びハロゲン原子（特に塩素原子）が好ましい。アルコキシ基としては、炭素数１〜３のアルコキシ基が好ましく、メトキシ基、又はエトキシ基がより好ましい。
【００３７】
シラン化合物としては、アルコキシシラン（テトラメトキシシラン、テトラエトキシシラン、テトライソプロポキシシラン等）、アルキル基を有するアルコキシシラン（メチルトリメトキシシラン、エチルトリエトキシシラン等）、ビニル基を有するアルコキシシラン（ビニルトリメトキシシラン、ビニルトリエトキシシラン等）、エポキシ基を有するアルコキシシラン（２−（３，４−エポキシシクロヘキシル）エチルトリメトキシシラン、３−グリシドキシプロピルトリメトキシシラン、３−グリシドキシプロピルメチルジエトキシシラン、３−グリシドキシプロピルトリエトキシシラン等）、アクリロイルオキシ基を有するアルコキシシラン（３−アクリロイルオキシプロピルトリメトキシシラン等）等が挙げられる。これらのシラン化合物のなかでも、アルコキシシラン、及びアルコキシシランの加水分解縮合物のいずれか一方、又は両方を用いることが好ましく、アルコキシシランの加水分解縮合物を用いることがより好ましい。
【００３８】
シラザン化合物は、その構造内にケイ素と窒素の結合（−ＳｉＮ−）をもった化合物である。シラザン化合物としては、低分子化合物でも高分子化合物（所定の繰り返し単位を有するポリマー）であってもよい。低分子系のシラザン化合物としては、ヘキサメチルジシラザン、ヘキサフェニルジシラザン、ジメチルアミノトリメチルシラン、トリシラザン、シクロトリシラザン、１，１，３，３，５，５−ヘキサメチルシクロトリシラザン等が挙げられる。
【００３９】
アルミナ前駆体としては、アルミニウムアルコキシド、アルミニウムアルコキシドの加水分解縮合物、水溶性アルミニウム塩、アルミニウムキレート等が挙げられる。ジルコニア前駆体としては、ジルコニウムアルコキシド、ジルコニウムアルコキシドの加水分解縮合物等が挙げられる。チタニア前駆体としては、チタンアルコキシド、チタンアルコキシドの加水分解縮合物等が挙げられる。
【００４０】
コーティング剤に含まれる液状媒体は、前駆体を溶解する溶媒であり、前駆体の種類に応じて適宜、選択される。液状媒体としては、例えば、水、アルコール類、ケトン類、エーテル類、セロソルブ類、エステル類、グリコールエーテル類、含窒素化合物、含硫黄化合物等が挙げられる。
【００４１】
アルコール類としては、メタノール、エタノール、イソプロピルアルコール、ブタノール、ジアセトンアルコール等が挙げられる。ケトン類としては、アセトン、メチルエチルケトン、メチルイソブチルケトン等が挙げられる。エーテル類としては、テトラヒドロフラン、１，４−ジオキサン等が挙げられる。セロソルブ類としては、メチルセロソルブ、エチルセロソルブ等が挙げられる。エステル類としては、酢酸メチル、酢酸エチル等が挙げられる。グリコールエーテル類としては、エチレングリコールモノアルキルエーテル等が挙げられる。含窒素化合物としては、Ｎ，Ｎ−ジメチルアセトアミド、Ｎ，Ｎ−ジメチルホルムアミド、Ｎ−メチルピロリドン等が挙げられる。含硫黄化合物としては、ジメチルスルホキシド等が挙げられる。液状媒体は１種を単独で用いてもよく、２種以上を組み合わせて用いてもよい。
【００４２】
なお、液状媒体は、水を含む液状媒体、すなわち、水、又は水と他の液状媒体の混合液であることが好ましい。他の液状媒体としては、アルコール類が好ましく、メタノール、エタノール、イソプロピルアルコール、ブタノールが特に好ましい。
【００４３】
また、コーティング剤は、マトリックス前駆体の加水分解及び縮合を促進する酸触媒を含むものであってもよい。酸触媒は、マトリックス前駆体の加水分解及び縮合を促進し、アンチグレア層１２を短時間で形成させる成分である。酸触媒は、コーティング剤の調製に先立って、マトリックス前駆体の溶液の調製の際に、原料（アルコキシシラン等）の加水分解、縮合のために添加されたものであってもよく、必須成分を調製した後にさらに添加されたものであってもよい。酸触媒としては、無機酸（硝酸、硫酸、塩酸等）、有機酸（ギ酸、シュウ酸、酢酸、モノクロル酢酸、ジクロル酢酸、トリクロル酢酸等）が挙げられる。
【００４４】
次に、本実施形態の作用及び効果について説明する。
（１）物品１０は、１０３μｍ×１１８μｍの寸法に区画した隣り合う６個のエリアの表面形状の測定において、各エリアの算術平均高さＳａの平均値が２０ｎｍ以上のアンチグレア面Ｓ１を有している。アンチグレア面Ｓ１は、１０３μｍ×１１８μｍの寸法に区画した隣り合う６個のエリアの表面形状の測定において、各エリアの算術平均高さＳａの平均値及び標準偏差から求められる変動係数ＣＶ１が０．０２０以上となる表面形状を有している。
【００４５】
この構成によれば、アンチグレア面Ｓ１における光の正反射が抑えられることで、アンチグレア面Ｓ１における映り込みを抑制することができる。従って、アンチグレア性能を高めることが可能となる。
【００４６】
（２）物品１０が光透過性を有する場合、物品１０は、６４μｍ×６４μｍの寸法に区画した隣り合う１２個のエリアの表面形状の測定において、各エリアの算術平均高さＳａの平均値が２０ｎｍ以上のアンチグレア面Ｓ１を有することが好ましい。物品１０が光透過性を有する場合、アンチグレア面Ｓ１は、６４μｍ×６４μｍの寸法に区画した隣り合う１２個のエリアの表面形状の測定において、各エリアの算術平均高さＳａの平均値及び標準偏差から求められる変動係数ＣＶ２が０．０９０未満となる表面形状を有することが好ましい。
【００４７】
この場合、物品１０を透過して視認される像の解像度の低下を抑制することができる。従って、表示装置で表示される像を透過するように配置される用途に好適な物品１０を得ることができる。
【００４８】
（変更例）
本実施形態は、以下のように変更して実施することができる。
・アンチグレア面Ｓ１は、上記アンチグレア層１２以外の構成により形成することもできる。例えば、基材１１のブラスト処理、基材１１のエッチング処理により、基材１１にアンチグレア面Ｓ１を直接形成することもできる。
【００４９】
・物品１０の両主面をアンチグレア面Ｓ１から構成することもできる。
・基材１１とアンチグレア層１２との間に、例えば、着色層等の中間層を設けることもできる。
【００５０】
・物品１０は、反射防止層や防汚層等の機能層をさらに備えていてもよい。機能層は、基材１１とアンチグレア層１２との間やアンチグレア面Ｓ１上に設けることができる。例えば、アンチグレア層１２上に反射防止層を設けることで、物品１０のアンチグレア面Ｓ１の映り込みをより抑制することができる。反射防止層は、基材よりも屈折率が低い周知の低反射膜、又は高屈折率膜と低屈折率膜とを含む周知の誘電体多層膜から構成することができる。反射防止層上には、さらに防汚層を設けることができる。防汚層は、フッ素基を有するシラン化合物から形成することができる。
【００５１】
なお、アンチグレア面Ｓ１に反射防止層のみを設けてもよいし、アンチグレア面Ｓ１に防汚層のみを設けてもよい。
・光透過性を有する物品１０は、表示装置に予め組み付けられてもよいし、例えば、アンチグレア層１２とは反対側となる基材１１の主面に粘着層を設けることで、表示装置の表示面に粘着されるシート材として構成してもよい。
【００５２】
（試験例）
次に、試験例について説明する。
表１に示すように試験例では、所定の表面形状１，２を有するサンプルを作製した。
【００５３】
＜表面形状の測定＞
表面形状１，２を表す算術平均高さＳａは、ＩＳＯ２５１７８に準拠して測定したものである。
【００５４】
詳述すると、サンプルのアンチグレア面の粗さデータを走査型白色干渉顕微鏡（株式会社菱化システム製、商品名：ＶｅｒｔＳｃａｎ）を用いて取得した。走査型白色干渉顕微鏡は、ＷＡＶＥモードにより、５３０ｗｈｉｔｅフィルタ及び×２０倍の対物レンズを用いて、測定領域３１６．７７μｍ×２３７．７２μｍ、解像度６４０ピクセル×４８０ピクセルの条件に設定した。この粗さデータから解析ソフト（ＶＳ−Ｖｉｅｗｅｒ）を用いて一次面補正をした。
【００５５】
次に、表面形状１として、得られた３１６．７７μｍ×２３７．７２μｍの測定領域について、１０３μｍ×１１８μｍの寸法に区画した隣り合う６個の各エリアにおける算術平均高さＳａの平均値及び標準偏差を求めた。標準偏差を平均値で除することで変動係数ＣＶ１を求めた。
【００５６】
上記と同様にして、表面形状２として、得られた３１６．７７μｍ×２３７．７２μｍの測定領域について、６４μｍ×６４μｍの寸法に区画した隣り合う１２個の各エリアにおける算術平均高さＳａの平均値及び標準偏差を求めた。標準偏差を平均値で除することで変動係数ＣＶ２を求めた。
【００５７】
なお、表面形状１，２の測定の際には、サンプルにおける光の反射率を高めて測定を容易にするため、厚み数ｎｍの金の膜をスパッタでサンプル上に成膜してから行った。なお、金の膜の厚みは非常に薄いため、下地の凹凸の形状をそのままトレースしており、Ｓａの測定値に与える影響は無視できる。
【００５８】
表１中の“Ｓａ平均値”欄、及び“Ｓａ標準偏差”欄の各数値の単位は、ｎｍである。
【００５９】
【表１】
2019184709.tif 000003
サンプルを得るための基材（基板）としては、ガラス基材（化学強化ガラス基板、厚さ１．３ｍｍ、日本電気硝子株式会社製、Ｔ２Ｘ−１）を用いた。この基材の一方の主面にコーティング剤をスプレーコートし、乾燥することで、基材にアンチグレア層を形成した（形成工程）。コーティング剤としては、水を含む液状媒体にアンチグレア層の前駆体（オルトケイ酸テトラエチル）を溶解した溶液（前駆体の濃度：３質量％）を用いた。スプレーコーティング装置のスプレーガンとしては、多孔キャップ２流体スプレーガンを用いた。
【００６０】
各試験例のアンチグレア層を形成する形成工程（スプレーコーティング法）における条件の詳細を表２に示す。
【００６１】
【表２】
2019184709.tif 000004
表２中の“温度”は、スプレーコーティングの雰囲気温度を示し、“湿度”は、スプレーコーティングの雰囲気湿度を示す。表２中の“空気使用量”は、多孔キャップ２流体スプレーガンで使用する空気の使用量を示し、“液流量”は、スプレーガンから噴霧するコーティング剤の流量を示す。表２中の“塗布量”は、コーティング剤の塗布量（乾燥前）を示す。また、試験例１、５、８の条件において、噴霧した液滴の体積基準のメジアン径（Ｄｖ５０）を測定したところ、それぞれ２．６μｍ、３．０μｍ、３．３μｍであった。測定機はレーザー回折式粒度分布測定機（マルバーン社製、商品名：スプレーテック）を用いた。
【００６２】
上記条件で形成工程を行った後、コーティング層付き基材を１８０℃、３０分の条件で焼成することで、各試験例のサンプルを得た。
各試験例のサンプルについて、以下の光学的特性を測定した。
【００６３】
＜正反射ピーク値（Ｒｓｐｅｃ）＞
正反射ピーク値（Ｒｓｐｅｃ）は、アンチグレア面における映り込みの度合いを示す値であり、アンチグレア面における映り込みが抑制されているほど、正反射ピーク値は小さくなる。
【００６４】
サンプルの正反射ピーク値は、光沢計（コニカミノルタ社製、商品名：Ｒｈｏｐｏｉｎｔ  ＩＱ）を用いて測定した。測定した正反射ピーク値は、光の入射角を２０°とし、反射角２０±０．１°の光沢度から算出される。なお、正反射ピーク値は、サンプルの裏面における反射を除去して測定した。
【００６５】
各試験例のサンプルにおける正反射ピーク値を表３の“Ｒｓｐｅｃ”欄に示す。
＜スパークル値＞
スパークル値は、アンチグレア面におけるスパークル（スパークル現象によるぎらつき）の度合いを示す値であり、アンチグレア面におけるスパークルが抑制されているほど、スパークル値は小さくなる。すなわち、スパークルについて、人の視覚に基づく画像認識に近い定量的な評価をスパークル値によって行うことができる。
【００６６】
サンプルのスパークル値は、ＳＭＳ−１０００（Ｄｉｓｐｌａｙ−Ｍｅｓｓｔｅｃｈｎｉｋ＆Ｓｙｓｔｅｍｅ社製）を用いて、以下の測定条件にて測定した。
レンズ焦点距離：１００ｍｍ
レンズ絞り半径：４．５ｍｍ
パターンマスク：３２６ｐｐｉ
測定時は、図４に示すように、面光源３０の上に、カラーフィルター３１（透過波長５１０ｎｍ付近）、パターンマスク３２をこの順に配置するとともに、パターンマスク３２の上に、アンチグレア面Ｓ１の反対側に位置する面がパターンマスク３２側を向くようにしてサンプルＳＡを配置した。サンプルＳＡは、パターンマスク３２のトップ面３２ａからアンチグレア面Ｓ１までの距離が１．８ｍｍとなる位置に配置した。
【００６７】
次に、サンプルＳＡを光検出器３３により撮像し、サンプルＳＡのアンチグレア面Ｓ１の画像データを取得した。得られた画像データからパターンマスク３２の各ピクセルのピクセル輝度、ピクセル間のピクセル輝度の標準偏差、及びピクセル輝度の平均値を求めた。得られたピクセル間のピクセル輝度の標準偏差及びピクセル輝度の平均値を下記式（１）に代入し、スパークル値を算出した。
【００６８】
スパークル値＝[パターンマスクのピクセル輝度の標準偏差]／[パターンマスクのピクセル輝度の平均値]  ・・・（１）
各試験例のサンプルＳＡにおけるスパークル値を表３の“Ｓ値”欄に示す。
【００６９】
＜解像度＞
上記の＜スパークル値＞の測定と同様にして、サンプルＳＡのアンチグレア面Ｓ１の画像データを取得した。得られた画像データの鮮明度をＳＭＳ−１０００のＤＯＩモード（ソフトウェア  Ｓｐａｒｋｌｅ  ｍｅａｓｕｒｅｍｅｎｔ  ｓｙｓｔｅｍ）により変調伝達（Ｍｏｄｕｌａｔｉｏｎ  ｔｒａｎｓｆｅｒ）から解像度を求めた。
【００７０】
解像度は、下記式（２）、（３）から求められる。
ＭＴ＝（Ｉｐ−Ｉｖ）／（Ｉｐ＋Ｉｖ）  ・・・（２）
Ｉｐ及びＩｖは、それぞれ輝度のピーク値と輝度のバレー値を示す。
【００７１】
解像度＝ＭＴ（サンプル）／ＭＴ（ブランク）  ・・・（３）
ＭＴ（サンプル）は、パターンマスク３２上にサンプルＳＡを置いたときの上記ＭＴの値であり、ＭＴ（ブランク）は、パターンマスク３２上に何も置かないときの上記ＭＴの値である。
【００７２】
各試験例のサンプルＳＡにおける解像度を表３の“解像度”欄に示す。
【００７３】
【表３】
2019184709.tif 000005
＜結果＞
（１）試験例１〜８の各サンプルの正反射ピーク値（Ｒｓｐｅｃ）は、試験例９のサンプルの正反射ピーク値（Ｒｓｐｅｃ）よりも小さい。この結果から、試験例１〜８の各サンプルでは、試験例９のサンプリよりも、アンチグレア面における映り込みが抑制されることが分かる。
【００７４】
（２）試験例１〜７の各サンプルのスパークル値（Ｓ値）は、試験例８のサンプルのスパークル値（Ｓ値）よりも小さい。この結果から、試験例１〜７の各サンプルでは、試験例８のサンプルよりもスパークル（ぎらつき）が抑制されることが分かる。
【００７５】
また、試験例１〜７の各サンプルの解像度は、試験例８のサンプルよりも高い。この結果から、試験例１〜７の各サンプルの解像度の低下は、試験例８よりも抑制されることが分かる。
【００７６】
（応用例）
次に、アンチグレア面にさらに他の機能層を積層した応用例について説明する。
表４に示す応用例１，２では、所定の表面形状１，２のアンチグレア面を有する基材のアンチグレア層上にさらに反射防止層を設けるとともに、反射防止層上にさらに防汚層をさらに設けたサンプルを作製した。応用例１，２のアンチグレア層は、試験例と同様の形成工程（スプレーコーティング法）を表５に示す条件で行った後、コーティング層付き基材を１８０℃、３０分の条件で焼成することで得た。
【００７７】
反射防止層は、反応性スパッタリングにより形成した誘電体多層膜により構成した。誘電体多層膜は、基材側から順に高屈折率膜（酸化ニオブ、厚さ１５ｎｍ）、低屈折率膜（酸化ケイ素、３０ｎｍ）、高屈折率膜（酸化ニオブ、厚さ１１０ｎｍ）、及び低屈折率膜（酸化ケイ素、８０ｎｍ）の４層から構成した。
【００７８】
防汚層は、スプレー法にてフッ素含有有機ケイ素化合物溶液（ダイキン工業社製、ＵＦ５０３）を塗布した後、その塗布層を１５０℃で６０分間焼成することで形成した防汚膜により構成した。
【００７９】
各応用例の光学的特性を測定した結果を表６に示す。
【００８０】
【表４】
2019184709.tif 000006
【００８１】
【表５】
2019184709.tif 000007
【００８２】
【表６】
2019184709.tif 000008
以上の応用例のように、アンチグレア層に反射防止層及び防汚層を設けることもできる。
【００８３】
（アンチグレア面に対する反射防止層及び防汚層の影響）
次に、アンチグレア面に基づく光学的性能に対する反射防止層及び防汚層の影響について以下のように確認した。
【００８４】
光学的特性（表面の凹凸形状）の異なるアンチグレア面（アンチグレア層）を有する複数のサンプルＡを試験例と同様に準備し、各サンプルＡに上記応用例と同様に反射防止層及び防汚層を設けることでサンプルＢを作製した。サンプルＡの光学的特性とサンプルＢの光学的特性との関係を図５〜図７のグラフに示す。
【００８５】
図５は、アンチグレア層のみを有するサンプルＡの正反射ピーク値（Ｒｓｐｅｃ）と、アンチグレア層、反射防止層、及び防汚層を有するサンプルＢの正反射ピーク値（Ｒｓｐｅｃ）との関係を示すグラフである。
【００８６】
図５に示すグラフから、サンプルＡのアンチグレア面の映り込みが抑制されるほど、サンプルＢのアンチグレア面の映り込みも抑制されることが分かる。
図６は、アンチグレア層のみを有するサンプルＡのスパークル値（Ｓ値）と、アンチグレア層、反射防止層、及び防汚層を有するサンプルＢのスパークル値（Ｓ値）との関係を示すグラフである。
【００８７】
図６に示すグラフから、反射防止層及び防汚層は、サンプルＡで測定したスパークル値（ぎらつき）に対してほとんど影響しないことが分かる。
図７は、アンチグレア層のみを有するサンプルＡの解像度と、アンチグレア層、反射防止層、及び防汚層を有するサンプルＢの解像度との関係を示すグラフである。
【００８８】
図７に示すグラフから、反射防止層及び防汚層は、サンプルＡの解像度に対してほとんど影響しないことが分かる。
以上の結果から、アンチグレア面に反射防止層や防汚層をさらに設けた場合であっても、アンチグレア面に基づく光学的性能を発揮させることが可能であることが分かる。
【符号の説明】
【００８９】
１０…物品、１１…基材、１２…アンチグレア層、Ｓ１…アンチグレア面。
【図１】
2019184709.tif 000009
【図２】
2019184709.tif 000010
【図３】
2019184709.tif 000011
【図４】
2019184709.tif 000012
【図５】
2019184709.tif 000013
【図６】
2019184709.tif 000014
【図７】
2019184709.tif 000015